(57)【特許請求の範囲】
【請求項１】
内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品を準備する工程と、上記多層ブロー成形品の外側からレーザ光を照射し、上記透明樹脂層を通過させて着色樹脂層表面に到達させ、その照射位置を、上記着色樹脂層表面に沿って順次移動させることにより、上記着色樹脂層表面に、レーザ光の照射軌跡からなる色模様を現出させる工程とを備え、上記色模様を、上記透明樹脂層を透かして見せるようにしたことを特徴とする模様付ブロー成形品の製法。
【請求項２】
内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品を準備する工程と、上記多層ブロー成形品の表面の少なくとも一部に金属薄膜層を形成する工程と、上記金属薄膜層の外側からレーザ光を照射し、上記金属薄膜層を除去加工してその除去跡から透明樹脂層を通過させて着色樹脂層表面まで到達させ、その照射位置を、上記着色樹脂層表面に沿って順次移動させることにより、上記金属薄膜層に、レーザ光の照射軌跡からなる透かし模様を形成するとともに、上記着色樹脂層表面に、レーザ光の照射軌跡からなる色模様を現出させる工程とを備え、上記着色樹脂層表面の色模様を、上記金属薄膜層の透かし模様および上記透明樹脂層を透かして見せるようにしたことを特徴とする模様付ブロー成形品の製法。
【請求項３】
少なくとも上記レーザ光を照射する部分における着色樹脂層の厚みが０．２〜２ｍｍ、同じく透明樹脂層の厚みが０．２〜３ｍｍに設定された多層ブロー成形品を用いるようにした請求項１または２記載の模様付ブロー成形品の製法。
【請求項４】
請求項１記載の製法によって得られる模様付ブロー成形品であって、内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品からなり、上記着色樹脂層表面に、レーザ光の照射軌跡からなる色模様が付与されており、その色模様が、上記透明樹脂層を透かして見えるようになっていることを特徴とする模様付ブロー成形品。
【請求項５】
請求項２記載の製法によって得られる模様付ブロー成形品であって、内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品からなり、その表面の少なくとも一部に金属薄膜層が形成されており、上記金属薄膜層に、レーザ光の照射軌跡からなる透かし模様が形成されているとともに、上記着色樹脂層表面に、レーザ光の照射軌跡からなる色模様が付与されており、上記着色樹脂層表面の色模様が、上記金属薄膜層の透かし模様および上記透明樹脂層を透かして見えるようになっていることを特徴とする模様付ブロー成形品。
【請求項６】
少なくとも上記レーザ光の照射軌跡からなる色模様が付与された部分における着色樹脂層の厚みが０．２〜２ｍｍ、同じく透明樹脂層の厚みが０．２〜３ｍｍに設定されている請求項４または５記載の模様付ブロー成形品。
【請求項７】
上記着色樹脂層の明度（マンセル表色系によるマンセル値、以下同じ）が７〜１０であり、色模様の明度が０〜６である請求項４〜６のいずれか一項に記載の模様付ブロー成形品。
【請求項８】
上記着色樹脂層の明度が０〜６であり、色模様の明度が７〜１０である請求項４〜６のいずれか一項に記載の模様付ブロー成形品。
【発明の詳細な説明】
【技術分野】
【０００１】
本発明は、文字や図形等の模様が付与された模様付ブロー成形品の製法と、それによって得られる模様付ブロー成形品に関するものである。
【背景技術】
【０００２】
熱可塑性樹脂をブロー成形して得られる、いわゆるブローボトルは、薄肉で軽量でありながら耐久性にも優れ、安価に製造することができることから、化粧料容器や食品容器、薬品容器等、様々な用途に広く用いられている。
【０００３】
しかし、上記ブローボトルは、一般に、極性基がなく結晶化度の高いポリオレフィン系樹脂で成形されるため、印刷インクとの親和性がなく、そのままでは、印刷によって商品名や商品説明に関する表示を付与することができないという問題がある。また、これらの内容をラベルに表示してボトル表面に貼付することも考えられるが、ラベルを貼付するための接着剤に対しても親和性が小さいため、ラベルがすぐに剥がれてしまうという問題がある。
【０００４】
そこで、ブローボトル表面を、火炎処理やコロナ処理によって改質したり、大気圧プラズマ照射によって改質することによって、印刷インクや接着剤との親和性を高めることが提案されている（下記の特許文献１を参照）。
【０００５】
また、ブロー成形の途中で、その中間体であるパリソン表面にインクを吹き付けて模様や文字を付与した後、金型を閉じて最終形状を付与することにより、上記模様や文字を成形品の表面に固着させる方法も提案されている（下記の特許文献２を参照）。
【先行技術文献】
【特許文献】
【０００６】
【特許文献１】特開平１０−３１０１４３公報
【特許文献２】特開平１１−１７０３６１公報
【発明の概要】
【発明が解決しようとする課題】
【０００７】
しかしながら、上記特許文献１のように、ブローボトル表面に改質処理を行うと、その改質処理時に、ボトル表面に傷が付いたりボトル形状が変形したりするおそれがあり、好ましくない。また、改質のために余分なコストがかかり、経済的でないという問題もある。
【０００８】
一方、上記特許文献２のように、パリソン表面に模様を印刷しようとすれば、金型近傍に、別途印刷装置を設置する必要があり、場所をとるだけでなく、金型内側が印刷インクで汚れるため、金型を開く都度、その内側に付着した残留インクを除去しなければならず煩雑な手間を要するという問題がある。また金型による賦形時に、パリソン表面の模様が不鮮明になったり歪んだりするおそれもある。
【０００９】
本発明は、このような事情に鑑みなされたもので、容易に剥げることのない鮮明な色模様（文字等を含む）を、簡単かつ経済的に付与することのできる模様付ブロー成形品の製法と、それによって得られる模様付ブロー成形品の提供を、その目的とする。
【課題を解決するための手段】
【００１０】
上記の目的を達成するため、本発明は、内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品を準備する工程と、上記多層ブロー成形品の外側からレーザ光を照射し、上記透明樹脂層を通過させて着色樹脂層表面に到達させ、その照射位置を、上記着色樹脂層表面に沿って順次移動させることにより、上記着色樹脂層表面に、レーザ光の照射軌跡からなる色模様を現出させる工程とを備え、上記色模様を、上記透明樹脂層を透かして見せるようにした模様付ブロー成形品の製法を第１の要旨とする。
【００１１】
また、本発明は、内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品を準備する工程と、上記多層ブロー成形品の表面の少なくとも一部に金属薄膜層を形成する工程と、上記金属薄膜層の外側からレーザ光を照射し、上記金属薄膜層を除去加工してその除去跡から透明樹脂層を通過させて着色樹脂層表面まで到達させ、その照射位置を、上記着色樹脂層表面に沿って順次移動させることにより、上記金属薄膜層に、レーザ光の照射軌跡からなる透かし模様を形成するとともに、上記着色樹脂層表面に、レーザ光の照射軌跡からなる色模様を現出させる工程とを備え、上記着色樹脂層表面の色模様を、上記金属薄膜層の透かし模様および上記透明樹脂層を透かして見せるようにした模様付ブロー成形品の製法を第２の要旨とする。
【００１２】
さらに、本発明は、それらのなかでも、特に、少なくとも上記レーザ光を照射する部分における着色樹脂層の厚みが０．２〜２ｍｍ、同じく透明樹脂層の厚みが０．２〜３ｍｍに設定された多層ブロー成形品を用いるようにした模様付ブロー成形品の製法を第３の要旨とする。
【００１３】
そして、本発明は、上記第１の要旨である製法によって得られる模様付ブロー成形品であって、内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品からなり、上記着色樹脂層表面に、レーザ光の照射軌跡からなる色模様が付与されており、その色模様が、上記透明樹脂層を透かして見えるようになっている模様付ブロー成形品を第４の要旨とする。
【００１４】
また、本発明は、上記第２の要旨である製法によって得られる模様付ブロー成形品であって、内側にポリオレフィン系樹脂からなる着色樹脂層が形成されその外側にアクリロニトリル−ブタジエン−スチレン樹脂もしくはアイオノマー樹脂からなる透明樹脂層が形成された多層ブロー成形品からなり、その表面の少なくとも一部に金属薄膜層が形成されており、上記金属薄膜層に、レーザ光の照射軌跡からなる透かし模様が形成されているとともに、上記着色樹脂層表面に、レーザ光の照射軌跡からなる色模様が付与されており、上記着色樹脂層表面の色模様が、上記金属薄膜層の透かし模様および上記透明樹脂層を透かして見えるようになっている模様付ブロー成形品を第５の要旨とする。
【００１５】
さらに、本発明は、それらのなかでも、特に、少なくとも上記レーザ光の照射軌跡からなる色模様が付与された部分における着色樹脂層の厚みが０．２〜２ｍｍ、同じく透明樹脂層の厚みが０．２〜３ｍｍに設定されている模様付ブロー成形品を第６の要旨とする。
【００１６】
そして、本発明は、それらのなかでも、特に、上記着色樹脂層の明度（マンセル表色系によるマンセル値、以下同じ）が７〜１０であり、色模様の明度が０〜６である模様付ブロー成形品を第７の要旨とし、上記着色樹脂層の明度が０〜６であり、色模様の明度が７〜１０である模様付ブロー成形品を第８の要旨とする。
【発明の効果】
【００１７】
すなわち、本発明の第１の要旨である模様付ブロー成形品の製法は、ブロー成形品への色模様の付与を、特定の樹脂材料からなる着色樹脂層と透明樹脂層とを組み合わせてなる多層ブロー成形品に対するレーザ光照射によって行うようにしたものである。この製法によれば、多種多様な色模様を、短時間で簡単にブロー成形品に付与することができるため、従来の、ブロー成形品の表面改質処理やパリソンへの印刷等に比べて、製造の手間とコストを大幅に削減することができる。
【００１８】
また、本発明の第２の要旨である模様付ブロー成形品の製法は、上記ブロー成形品の表面に金属薄膜層を設け、その上からレーザ光照射を行うことにより、ブロー成形品内側の着色樹脂層表面に色模様を形成すると同時に金属薄膜層に透かし模様を形成するようにしたものである。この製法によれば、上記と同様の効果が得られるだけでなく、得られたブロー成形品の色模様が、金属薄膜層に形成された透かし模様を透かして見えるため、この部分が、より奥行きのある、立体的な模様にみえるという利点を有する。
【００１９】
そして、これらの製法のなかでも、特に、上記着色樹脂層の厚みが０．２〜２ｍｍ、上記透明樹脂層の厚みが０．２〜３ｍｍに設定された多層ブロー成形品を用いるようにしたものは、ブロー成形品ならではの薄肉性と、レーザ光照射による色模様発現性のバランスに優れ、製造上、好適である。
【００２０】
また、本発明の第１の要旨である製法によって得られる模様付ブロー成形品は、その色模様が鮮明に形成されているため、例えば細かい文字の羅列であっても、その内容が読み取りやすい。そして、どのような文字、図案でも、デザイン通りに形成されており、線幅や配置にずれや歪みがないため、美麗な外観を有している。
【００２１】
しかも、その色模様が、多層ブロー成形品の内側に配置する着色樹脂層の表面に形成され、外側の透明樹脂層を透かして見えるようになっているため、剥がれたり傷付いたりすることがなく、長期にわたって美麗な状態が維持されるという利点を有する。さらに、上記色模様は、上記レーザ光の照射条件の設定を変更するだけで、即座に変更ができるため、ニーズに応じた多種多様な色模様が付与された商品を、短期間で納品することができるという利点を有する。
【００２２】
また、本発明の第２の要旨である製法によって得られる模様付ブロー成形品は、上記と同様の効果を有するだけでなく、その表面の少なくとも一部に金属薄膜層が形成されており、華やかな印象が付与されており、しかも、上記金属薄膜層に形成された透かし模様を透かして、透明樹脂層内側の色模様が見えるため、その部分が、あたかも金属部分を深く彫り込んだかのような、奥行きのある、立体的な模様にみえるという利点を有する。
【００２３】
また、本発明の模様付ブロー成形品のなかでも、特に、上記着色樹脂層の明度が７〜１０であり、色模様の明度が０〜６であるものは、ブロー成形品の地色、すなわち透明樹脂層を透かして見える着色樹脂層の色が、明度の高い淡色でありながら、色模様の色が、明度の低い濃色となっているため、そのコントラストが強く、鮮明な印象を与えることができる。
【００２４】
逆に、上記着色樹脂層の明度が０〜６であり、色模様の明度が７〜１０であるものは、ブロー成形品の地色が、明度の低い濃色でありながら、色模様の色が、明度の高い淡色となっているため、そのコントラストがやはり強く、鮮明な印象を与えることができる。
【図面の簡単な説明】
【００２５】
【図１】本発明の一実施の形態である化粧料容器の斜視図である。
【図２】図１の縦断面図である。
【図３】（ａ）、（ｂ）は、ともに上記化粧料容器の製法の説明図である。
【図４】本発明の他の実施の形態である化粧料容器の斜視図である。
【図５】（ａ）、（ｂ）は、ともに上記化粧料容器の製法の説明図である。
【発明を実施するための形態】
【００２６】
つぎに、本発明を実施するための形態について説明する。
【００２７】
図１は、本発明の一実施の形態である化粧料容器の斜視図を示している。この化粧料容器は、保湿用化粧水を収容するためのもので、その縦断面図である図２に示すように、内側に、白色のポリプロピレンからなる着色樹脂層１が形成され、その外側に、透明なアイオノマー樹脂からなる透明樹脂層２が形成された、２層ブロー成形ボトルによって構成されている。
【００２８】
そして、上記化粧料容器（図１に戻る）の胴体部の正面には、この化粧水のブランド名である「Ｌｉｓｔｅｎ」の文字３と、内容物である化粧料の効能と使用方法に関する説明書き４とが、ともに濃い灰色で表示されている。
【００２９】
上記文字３および説明書き４は、容器表面に印刷されているのではなく、透明樹脂層２の内側の、着色樹脂層１の表面に表示されており、これが、容器表面を覆う透明樹脂層２を透かして、着色樹脂層１の白地の上にくっきりと鮮明に見えて、視認できるようになっている。
【００３０】
上記化粧料容器は、例えばつぎのようにして得ることができる。
【００３１】
すなわち、まず、内側の着色樹脂層１を形成するための着色樹脂材料と、外側の透明樹脂層２を形成するための透明樹脂材料とを準備し、これら２種類の樹脂を共押出しダイを用いて２層が積層されたパリソンを成形する。そして、このパリソンをブロー金型に装着しブロー成形することによって、図１に示すようなボトル形状の成形品を得る。
【００３２】
つぎに、図３（ａ）に示すように、上記ボトル形状の成形品の胴体部正面に向かって、２方向からレーザ光を照射して、外側の透明樹脂層２を通過させ、その内側の着色樹脂層１の表面上の、文字３および説明書き４を付与しようとする位置に、順次、焦点距離を合わせながら移動させる。これにより、図３（ｂ）に示すように、その焦点距離の合った部分の樹脂が焦げて、レーザ光の照射軌跡となる限られた領域に濃い灰色の焦げ跡Ｐが形成され、その結果、上記着色樹脂層１の表面、より正確には、上記着色樹脂層１と透明樹脂層２の界面に、図１に示すような文字３および説明書き４が現出するのである。
【００３３】
なお、上記文字３および説明書き４を現出させるためのレーザ光の照射条件は、予め入力したプログラムに従って制御されるようになっている。
【００３４】
したがって、このようにして得られた図１の化粧料容器は、その胴体部正面に、文字３および説明書き４（これらを総称して「色模様」という）が鮮明に付与されており、線幅や配置にずれや歪みがないため、上記文字３の見栄えがよいだけでなく、細かい文字の羅列からなる説明書き４も、その内容が読み取りやすい。
【００３５】
しかも、上記色模様は、内側の着色樹脂層１の表面に形成され、外側の透明樹脂層２を透かして見えるようになっているため、剥がれたり傷付いたりすることがなく、長期にわたって、その美麗な状態が維持されるという利点を有する。さらに、上記色模様は、上記レーザ光の照射条件の設定を変更するだけで、即座に変更ができるため、ニーズに応じた多種多様な色模様が付与された商品を、短期間で納品することができるという利点を有する。
【００３６】
なお、上記の例において、着色樹脂層１を形成するための着色樹脂材料としては、一般に、顔料や染料等の着色剤を配合した樹脂材料が用いられる。また、樹脂自体が不透明の、何らかの色を有するものである場合は、その樹脂自体を「着色樹脂材料」として用いることができる。このような樹脂材料の樹脂成分としては、ポリエチレン（ＰＥ）、ポリプロピレン（ＰＰ）等のポリオレフィンがあげられる。これらは、単独で用いても２種以上を併用してもよい。上記ＰＥ、ＰＰ等のポリオレフィンは、成形性や着色性の上で好適である。
【００３７】
そして、上記着色樹脂層１の色は、これをレーザ光照射によって焦がしたときの焦げ跡Ｐの色との対比が明確になるような色であることが好ましく、例えば、その明度が７〜１０であることが好適である。着色樹脂層１の色がこの範囲の、白色もしくはごく淡い淡色）であれば、とりわけ、レーザ光照射による焦げ跡Ｐの色（濃色）と、背景となる着色樹脂層１の色との濃淡の差が大きくなり、文字３等の色模様を、鮮明に視認させることができる。なお、上記焦げ跡Ｐの色、すなわち色模様の色は、明度が０〜６の濃色〜黒色となるようレーザ光の照射条件を調整することが好適である。
【００３８】
また、上記着色樹脂層１の色の明度が、０〜６の濃色〜黒色である場合、レーザ光照射による焦げ跡Ｐの色が淡色（例えば明度７〜１０）になるよう調整すると、両者の濃淡の差が大きくなるため、上記の場合と同様に、文字３等の色模様を、鮮明に視認させることができる。
【００３９】
一方、透明樹脂層２を形成するための透明樹脂材料としては、熱可塑性樹脂であって透明なものが好ましく、このような透明樹脂材料の樹脂成分としては、アクリロニトリル−ブタジエン−スチレン樹脂（ＡＢＳ）の他、透明性と諸物性に優れたアイオノマー樹脂があげられる。これらも、単独で用いても２種以上を併用してもよい。すなわち、透明性や耐久性の上で、ＡＢＳやアイオノマー樹脂を用いることが好適である。
【００４０】
そして、上記透明樹脂層２の透明度は、鮮明な色模様を得ることを考慮すれば、完全な透明であることが好ましいが、多少透明性が減じられた、半透明のものであっても、その内側に設けられる着色樹脂層１と、その表面に現出する色模様とが外側から見えるようになっていれば差し支えない。例えば、透明樹脂層２を意図的にやや半透明にすることによって、全体にやわらかい印象を与えることができる。
【００４１】
さらに、２層ブロー成形品を得る方法は、上記の例のように、２層構造のパリソンをダイレクトブローする方法以外に、２層構造のブロープリフォームを成形した後、これを二軸延伸ブローするようにしてもよい。また、着色樹脂層１のみからなる単層ブローボトルを得た後、その外側に、透明樹脂材料を塗工したり、インモールド成形したりすることにより、２層構造のブローボトルにしてもよい。さらに、透明樹脂層２のみからなる単層ブローボトルを得た後、その内側に、着色樹脂材料を注入し皮膜化する等して着色樹脂層１を形成して、２層構造のブローボトルにしてもよい。これらも、本発明の「多層ブロー成形品」に含まれるものとする。
【００４２】
なお、色模様を現出させる胴体部において、上記着色樹脂層１の厚みを、０．２〜２ｍｍに設定し、上記透明樹脂層２の厚みを、０．２〜３ｍｍに設定することが好適である。すなわち、各層１、２の厚みが、上記の範囲より厚くなると、容器全体が厚肉となり、「薄肉で軽量」というブロー成形品らしいよさが得られにくく、好ましくない。逆に、着色樹脂層１の厚みが、上記の範囲より薄くなると、レーザ光照射によって鮮明な焦げ目を得ようとすると、着色樹脂層１に破れが生じるおそれがあり、また透明樹脂層２の厚みが、上記の範囲より薄くなると、ブロー成形品の耐久性、成形性に問題が生じるおそれがあるからである。
【００４３】
また、上記の例では、レーザ光照射によって現出させる色模様が、ブランド名を示す文字３と説明書き４とであったが、上記色模様としては、文字やイラスト、あるいはこれらの組み合わせといった、様々なバリエーションのものを現出させることができる。
【００４４】
そして、上記レーザ光の照射は、従来からガラス加工等に用いられるＮｄ：ＹＡＧレーザ等によって行うことができる。そして、上記レーザ光の照射による加工方法としては、上記の例のように、２本のレーザ光を異なる方向から照射し、着色樹脂層１の表面上の所定位置で交点を結ぶようにし、順次、その表面上を移動しながら所望の色模様を現出させる方法が好適である。また、それ以外に、多数のレーザ光を光学的に集束させて焦点をつくり、その部分を移動する方法、２本の測定用レーザ光を目的位置に照射し、その交点を目標として位置決めしながら加工用のレーザ光を照射する方法等を用いてもよい。
【００４５】
なお、本発明の対象となるブロー成形品は、上記の例のように、ボトル形状の化粧料容器に限るものではなく、食品容器や薬品容器等、様々な分野に利用される容器を含むものである。また、容器以外の、装飾品や生活用品として用いられるブロー成形品であってもよい。そして、その形態も、比較的剛性の高いボトルに限らず、スクイズボトルや、チューブ、スタンディングパウチ等、ブロー成形されたものであれば、どのような形態であってもよい。
【００４６】
そして、上記の例では、ブロー成形品が着色樹脂層１と透明樹脂層２との２層ブロー成形品であったが、上記着色樹脂層１の内側に、さらにガスバリア層を設けたものや、着色樹脂層１の外側に、２層以上の透明樹脂層が積層されたもの等、３層以上の多層ブロー成形品であっても差し支えない。ただし、透明樹脂層２の内側に設けられた着色樹脂層１の表面に、レーザ光照射によって色模様を形成することが本発明の特徴であり、必ず、ブロー成形品の外側に透明樹脂層２が設けられ内側に着色樹脂層１が設けられた構成になっていなければならない。
【００４７】
図４は、本発明の他の実施の形態である化粧料容器の斜視図を示している。この化粧料容器は、図１に示す化粧料容器と略同一の構成を有し、同一部分に同一番号を付して、その説明を省略する。ただし、この化粧料容器の胴体部の正面に表示された色模様である文字３および説明書き４のうち、文字３の背景となる部分に、帯状の金属薄膜層１０が形成されている。
【００４８】
より詳しく説明すると、上記金属薄膜層１０は、厚み０．０４μｍのアルミニウム薄膜層からなり、透明樹脂層２内側の着色樹脂層１に形成された文字３に対応する部分に、文字３と同一形状の透かし模様１１が形成されており、この透かし模様１１と、その下の透明樹脂層２を透かして、着色樹脂層１に形成された文字３が見えるようになっている。
【００４９】
上記化粧料容器は、例えばつぎのようにして得ることができる。
【００５０】
すなわち、まず、図１に示す化粧料容器と同様、内側の着色樹脂層１を形成するための着色樹脂材料と、外側の透明樹脂層２を形成するための透明樹脂材料とを準備し、これら２種類の樹脂を共押出しダイを用いて２層が積層されたパリソンを成形する。そして、このパリソンをブロー金型に装着しブロー成形することによって、図４に示すようなボトル形状の成形品を得る。
【００５１】
つぎに、上記成形品の胴体部正面の上部に、ミラー印刷によって、帯状の金属薄膜層１０を形成する。そして、図５（ａ）に示すように、上記ボトル形状の成形品の胴体部正面に向かって、２方向からレーザ光を照射して、胴体部の上部においては、上記金属薄膜層１０と透明樹脂層２を通過させ、その内側の着色樹脂層１の表面上の、文字３を付与しようとする位置に、順次、焦点距離を合わせながら移動させる。
【００５２】
これにより、図５（ｂ）に示すように、まず、レーザ光が通過する部分の金属薄膜層１０が除去加工され、その除去跡からレーザ光がさらに進んで、透明樹脂層２を通過して着色樹脂層１に到達する。そして、上記着色樹脂層１表面の、レーザ光の焦点距離の合った部分の樹脂が焦げて、レーザ光の照射軌跡となる限られた領域に濃い灰色の焦げ跡Ｐが形成され、その結果、上記着色樹脂層１の表面、より正確には、上記着色樹脂層１と透明樹脂層２の界面に、図４に示すような文字３が現出する。また、このレーザ光の照射に伴い、その照射軌跡となる部分の金属薄膜層１０が除去されるため、上記金属薄膜層１０に、上記焦げ跡Ｐと同一形状の透かし模様１１が形成される。
【００５３】
なお、図５（ａ）は、各層の厚みを誇張して表示しているため、レーザ光による着色樹脂層１表面の焦点となる位置（焦げ跡Ｐが形成される部分）と、金属薄膜層１０を通過するレーザ光の位置（除去加工される部分）とがずれるようにみえるが、実際は、各層の厚みがごく薄いため、両者の位置はぴったり重なるといってよく、焦げ跡Ｐからなる色模様と、金属薄膜層１０に形成される透かし模様１１は、同一形状といって差し支えない。
【００５４】
一方、上記ボトル形状の成形品の胴体部の下部においては、図１の場合と同様、その胴体部の透明樹脂層２を通過したレーザ光によって、上記着色樹脂層１表面の、その焦点距離の合った部分の樹脂が焦げて、レーザ光の照射軌跡となる限られた領域に濃い灰色の焦げ跡Ｐが形成され、上記着色樹脂層１と透明樹脂層２の界面に、図４に示すような説明書き４が現出する。
【００５５】
なお、上記文字３および説明書き４を現出させるためのレーザ光の照射条件は、図１の化粧料容器の場合と同様、予め入力したプログラムに従って制御されるようになっている。
【００５６】
このようにして得られた図４の化粧料容器は、その胴体部正面に、文字３および説明書き４からなる色模様が鮮明に付与されており、線幅や配置にずれや歪みがないため、上記文字３の見栄えがよいだけでなく、細かい文字の羅列からなる説明書き４も、その内容が読み取りやすい。
【００５７】
そして、上記色模様のうち、文字３の部分は、その背景に設けられた金属薄膜層１０の透かし模様１１と、その内側の透明樹脂層２とを透かして見えるため、上記金属薄膜層１０が華やかな印象を与えるだけでなく、上記文字３が、あたかも金属部分を深く彫り込んだかのような、奥行きのある、立体的な模様にみえるようになっており、より印象的である。
【００５８】
また、上記色模様は、前記図１の化粧料容器における色模様と同様、剥がれたり傷付いたりすることがなく、長期にわたって、その美麗な状態が維持されるという利点を有する。さらに、上記色模様は、上記レーザ光の照射条件の設定を変更するだけで、即座に変更ができるため、ニーズに応じた多種多様な色模様が付与された商品を、短期間で納品することができるという利点を有する。
【００５９】
なお、上記の例において、金属薄膜層１０は、ミラー印刷によって形成されたアルミニウム薄膜層であるが、金属の種類は、アルミニウムに限らず、ステンレス等であってもよい。そして、その形成方法は、ミラー印刷の他、金属箔の転写、蒸着、スパッタリング、ホットスタンプ等があげられる。
【００６０】
また、上記金属薄膜層１０の厚みは、上記の例に限らず、０．０２〜０．１μｍに設定することが好適である。すなわち、金属薄膜層１０の厚みが上記の範囲よりも厚いと、レーザ照射による除去を短時間でスムーズに行うことができず、生産効率が悪くなるとともに、金属薄膜層１０の除去部と非除去部との間、あるいは金属薄膜層１０の形成部分と非形成部分との間に微妙な段差が生じて、容器表面の平滑性が損なわれるおそれがあるからである。逆に、金属薄膜層１０の厚みが上記の範囲よりも薄いと、成形品表面への金属薄膜層１０の形成が困難になるおそれがあり、好ましくない。
【００６１】
そして、上記金属薄膜層１０は、上記の例のように、成形品表面の限られた部分に形成する以外に、表面全体に形成してもよい。すなわち、文字３や説明書き４等の色模様とのバランスや全体的なデザインに応じて、適宜の領域に形成することができる。
【００６２】
なお、上記の例では、レーザ光照射によって、着色樹脂層表面への焦げ跡Ｐの形成と、その手前の金属薄膜層１０の除去加工とを同時に行うため、用いるレーザ光が、金属に対する除去加工性能に優れたものでなければならない。このようなレーザとしては、Ｎｄ：ＹＡＧレーザが好適である。
【００６３】
また、上記の例において、着色樹脂層１の色は、前記の例と同様、これをレーザ光照射によって焦がしたときの焦げ跡Ｐの色との対比が明確になるような色であることが好ましい。すなわち、焦げ跡Ｐの色、すなわち色模様の色と、容器全体の地の色となる着色樹脂層１の色とが、互いに近い色合いでは、視覚的な印象が弱いからである。ただし、金属薄膜層１０を、容器の表面全体に形成する場合には、容器の地の色、すなわち着色樹脂層１の色が外から見えることがないため、その場合は、焦げ跡Ｐの色と、金属薄膜層１０の光沢色との対比が明確になるように、着色樹脂層１の色を選択することが好ましい。
【産業上の利用可能性】
【００６４】
本発明は、容易に剥げることのない鮮明な色模様（文字等を含む）が付与された模様付ブロー成形品の製法と、それによって得られる模様付ブロー成形品に利用することができる。
【符号の説明】
【００６５】
１  着色樹脂層
２  透明樹脂層
３  文字
４  説明書き
【図１】
0005755940.tif 000002
【図２】
0005755940.tif 000003
【図３】
0005755940.tif 000004
【図４】
0005755940.tif 000005
【図５】
0005755940.tif 000006